(57)【要約】【課題】セメント系固化剤を含む土舗装用材料を用いての土舗装が、透水性を良好として行われるようにする。【解決手段】土質材料にセメント系固化剤が配合されて構成される土舗装用材料において、ホタテ貝殻粉が混合されてなることを特徴とする土舗装用材料。【選択図】図１
2008014117.tif 000002
【特許請求の範囲】
【請求項１】
土質材料にセメント系固化剤が配合されて構成される土舖装用材料において、ホタテ貝殻粉が混合されてなることを特徴とする土舗装用材料。
【発明の詳細な説明】
【技術分野】
【０００１】  この発明は、公園、校庭、庭、墓地等の土舗装に使用する土舗装用材料に関する。
【背景技術】
【０００２】  最近、路面等の建造においても環境を重視して土舗装が行われるようになり、とくに、公園、校庭、庭、墓地等の路面において土舗装が汎く採用されるようになっている。土舗装に際しては、通常、天然土からなる土質材料にバインダーとしてセメント系固化剤が配合されて構成される土舗装用材料を用いる場合が多く、この土舗装によって形成される舗装面は、雨や日照等天候による劣化が少なくて耐候性に優れるとともに、熱反射性が良好（照り返しによる温度上昇が少ない場合を良好とする）である特性を持つ。
【発明の開示】
【発明が解決しようとする課題】
【０００３】  しかしながら、セメント系固化剤を含む土舗装用材料を用いて土舗装を行った場合には若干水はけが悪いという問題点がある。これはセメント系固化剤を用いることで土舗装用材料の透水性が低減することに由来すると考えられるが、セメント系固化剤の配合割合を大きく減らすと舗装面の固化が十分でなくなり脆くなってしまう。【０００４】  この発明は上記の事情に鑑みて行ったもので、セメント系固化剤を含む土舗装用材料を用いての土舗装が、透水性を良好として行われるようにすることを目的とする。
【課題を解決するための手段】
【０００５】  この発明では、土質材料にセメント系固化剤が配合されて構成される土舗装用材料において、ホタテ貝殻粉が混合されてなることを特徴とする土舗装用材料を提供する。【０００６】  上記土質材料としては真砂土や山土等の土と砂の混合した天然土を使用するもので、少なくとも土舗装面を形成するに必要な割合量配合され、その割合は約５０〜７５重量％である。セメント系固化剤としては高炉セメント等を使用し、７〜１５重量％の割合で用いられる。ホタテ貝殻粉としてはその粒子が２ｍｍ径以下の大きさに粉砕されたものを用い、５〜２０重量％の割合で用いられる。この土舗装用材はさらにリサイクル商品として市販される廃瓦粉砕粉等を併せ混合したものとされてもよく、廃瓦粉砕粉を混合使用することにより土舗装用材料を安価に得ることができる。【０００７】  この発明の土舗装用材料を用いて形成された土舗装面は、従来の土質材料にセメント系固化剤のみが配合されて構成される土舗装用材料を用いて構成された土舗装面に比して透水性に優れ水はけの良いことが実験的に確認された。これは、ホタテ貝殻粉がポーラス構造を持つことに起因すると考えられる。ホタテ貝殻粉の量が５重量％を下回ると十分な透水性が発揮されず、２０重量％を越えると土舗装面の固化が十分に行われなくなる恐れが生じる。【０００８】  また、実験の結果、この発明の土舗装用材料を用いて得られる土舗装面は雑草が生えにくい（防草性能）ことが確認された。したがって環境上好ましく無い除草剤の散布等が回避できる。ホタテ貝殻粉は自然生成の無機物であるので、全く環境上悪影響を及ぼすことはない。また、熱反射性もさらに良好となることが確認された。したがって、夏期の日射に際しても土舗装面の温度上昇があまり上がらないことで、公園、校庭等の土舗装に好適に使用できる。また、得られる土舗装面は白色のホタテ貝殻粉が存在するすることでソフトな意匠性に優れる外観を呈する。
【発明の効果】
【０００９】  この発明の土舗装用材料を用い土舗装を行うことで、バインダーとしてセメント系固化剤を用いた土舗装において透水性が良好な土舗装面が得られ、これにより、公園、校庭、庭、墓地等に水はけの良い土舗装面が形成できるようになる。また、その土舗装面は防草性能を持つのでその管理等の手間が省略されるとともに、熱反射性が良好で表面温度上昇の少なく、かつ、見栄えの良い、公園、校庭等に好適な土舗装面が得られる。くわえて、このように良好な特性を持つ土舗装を可能とする土舗装用材料が、大量に廃棄されるホタテ貝殻粉が利用されることで高価となることなく得られるという経済面の利点も有する。
【発明を実施するための最良の形態】
【００１０】  この発明の土舗装用材料の実施例を以下に示す。【００１１】［実施例１］
天然土                            ７５重量％
高炉セメント                      １２重量％
ホタテ貝殻粉                      １３重量％
上記各材料が均等分散されるように混合されて土舗装用材料は構成される。
［実施例２］
天然土                            ６２重量％
高炉セメント                      ８重量％
ホタテ貝殻粉                      １０重量％
廃瓦破砕粉（２ｍｍ以下の大きさ）  ２０重量％
上記各材料が均等分散されるように混合されて土舗装用材料は構成される。
［実施例３］
天然土                            ６７重量％
高炉セメント                      ８重量％
ホタテ貝殻粉                      ５重量％
廃瓦破砕粉（２ｍｍ以下の大きさ）  ２０重量％
上記各材料が均等分散されるように混合されて土舗装用材料は構成される。
［実施例４］
天然土                            ５２重量％
高炉セメント                      ８重量％
ホタテ貝殻粉                      ２０重量％
廃瓦破砕粉（２ｍｍ以下の大きさ）  ２０重量％
上記各材料が均等分散されるように混合されて土舗装用材料は構成される。【００１２】  上記各例の土舗装用材料を用い下記の施工方法において土舗装を行った。図１はその施工方法を示す図である。まず、施工現場の下地として舗装面に透水性を付与するため１０ｃｍ厚さ程度に砕石層１を敷設し、その上面に５ｃｍ厚さ程度に土舗装用材料２を敷設し、その表面に撒水を行って養生した。【００１３】  養生後その舗装表面に撒水を行ったところ、以下に示す従来品相当例の土舗装用材料を上記と同様の施工方法において使用して得た舗装表面に比して明らかに水はけが良いことが確認された。この水はけの良さ、すなわち、透水性が良好であることは、次に述べるように土舗装施工の撒水の際にも確認された。従来品相当例の土舗装用材料を用いた場合は時間当たり所定量以上の撒水を行うと表面に水が溢れ土舗装用材料が流出してしまうが、この発明の土舗装材料を用いる場合は時間当たりある程度大量の撒水をしても水が溢れることがなく、したがってその施工時間が短くできて施工性が向上された。くわえて、形成される舗装表面は雑草が生えにくく、日照に伴う表面温度の上昇が少ないことも実験的に確認された。【００１４】［従来品相当例］
天然土                      ８５重量％
セメント                    １５重量％
【図面の簡単な説明】
【図１】  この発明の土舗装用材料を用いての土舗装の施工方法の説明図
【符号の説明】
１  砕石層
２  土舗装用材料
【図１】
2008014117.tif 000003